(57)【要約】【課題】長期間保管されても架橋特性を当初設計通りにでき、ガラス板に対する接着性低下が防止されたエチレン−酢酸ビニル共重合体組成物を提供する。【解決手段】本発明のエチレン−酢酸ビニル共重合体組成物は、エチレン−酢酸ビニル共重合体とシランカップリング剤オリゴマーと有機過酸化物からなる架橋剤とを含有し、前記シランカップリング剤オリゴマーは、３−メタクリロキシプロピルトリメトキシシランを、下記（ａ）（ｂ）を満たすように加水分解および縮合させて得たものである。（ａ）赤外線吸収スペクトルにおいて、ビニル基の吸収に対するメトキシ基の吸収の比率が０．０５以下である。（ｂ）赤外線吸収スペクトルにおいて、ビニル基の吸収に対する該シランカップリング剤オリゴマーに起因するシラノール基の吸収の比率が０．４以上である。【選択図】なし【特許請求の範囲】
【請求項１】
エチレン−酢酸ビニル共重合体と、該エチレン−酢酸ビニル共重合体１００質量部に対して０．０５〜１０質量部のシランカップリング剤オリゴマーと、有機過酸化物からなる架橋剤とを含有し、
前記シランカップリング剤オリゴマーは、３−メタクリロキシプロピルトリメトキシシランを、下記（ａ）（ｂ）を満たすように加水分解および縮合させて得たものであることを特徴とするエチレン−酢酸ビニル共重合体組成物。
（ａ）赤外線吸収スペクトルにおいて、ビニル基の吸収に対するメトキシ基の吸収の比率が０．０５以下である。
（ｂ）赤外線吸収スペクトルにおいて、ビニル基の吸収に対する該シランカップリング剤オリゴマーに起因するシラノール基の吸収の比率が０．４以上である。
【請求項２】
請求項１に記載のエチレン−酢酸ビニル共重合体組成物からなることを特徴とするガラス接着性シート。
【請求項３】
太陽電池セルと、該太陽電池セルを挟持した一対の太陽電池用封止材とを備え、前記太陽電池用封止材は請求項２に記載のガラス接着性シートであることを特徴とする太陽電池モジュール。
【発明の詳細な説明】
【技術分野】
【０００１】
本発明は、エチレン−酢酸ビニル共重合体を含有するエチレン−酢酸ビニル共重合体組成物に関する。また、ガラス板に接着性を有するガラス接着性シートに関する。また、ガラス接着性シートを用いた太陽電池モジュールに関する。
【背景技術】
【０００２】
近年、環境問題への関心の高まりに伴い、太陽光発電の普及が急速に拡大している。通常、太陽光発電では、発電素子である複数の太陽電池セルが電気的に接続された状態で一対のシート状の封止材に挟持され、さらにこれらが保護材としてのガラス板とバックシートに挟持された太陽電池モジュールが用いられる。太陽電池用の封止材としては、エチレン−酢酸ビニル共重合体を主成分としたものが広く使用されている（例えば、特許文献１参照）。
特許文献１に記載されているように、通常、封止材には、有機過酸化物からなる架橋剤が添加されており、封止加工時の加熱によってＥＶＡの架橋反応を生じさせて、封止材の耐久性を向上させている。
また、封止材には、３−メタクリロキシプロピルトリメトキシシラン等のシランカップリング剤も添加されており、ガラス板や太陽電池セルとの接着性を向上させている。
【先行技術文献】
【特許文献】
【０００３】
【特許文献１】特開２０００−１７４２９６号公報
【発明の概要】
【発明が解決しようとする課題】
【０００４】
しかしながら、特許文献１に記載の封止材では、長期間保管すると、封止加工時の架橋特性（架橋速度）が当初設計した通りにならない上に、接着性が低下することがあった。そのため、得られた太陽電池モジュールの耐久性や発電性能にバラツキが生じることがあった。
また、封止材と同様のシートが、合わせガラスの中間膜に用いられているが、封止材と同様に、長期保管後に接着性が低下し、耐久性にバラツキが生じることがあった。
本発明は、長期間保管されても架橋特性を当初設計通りにでき、ガラス板に対する接着性低下が防止されたエチレン−酢酸ビニル共重合体組成物およびガラス接着性シートを提供することを目的とする。また、高い耐久性および発電性能を有する太陽電池モジュールを提供することを目的とする。
【課題を解決するための手段】
【０００５】
本発明者らは、封止材を長期間保管した際に架橋特性が当初設計通りにならず、接着性が低下する原因について調べた。その結果、封止材を長期間保管すると、シランカップリング剤が加水分解し、さらに縮合反応を引き起こして、三次元立体構造の重合体を形成することを見出した。その三次元立体構造の重合体は、立体障害を生じる構造になるため、架橋剤由来のラジカルがシランカップリング剤のビニル基と反応しにくくなる。これにより、シランカップリング剤が縮合する前よりも、ＥＶＡと反応するラジカル量が多くなるため、ＥＶＡの架橋特性が当初設計した通りにならなくなる。また、シランカップリング剤が縮合すると、接着性を発揮するシラノール基が減少するため、接着性が低下することを見出した。それらの知見に基づき、本発明者らがさらに検討した結果、予めシランカップリング剤をある程度縮合させておくことで、上記課題を解決できることを見出して、以下のエチレン−酢酸ビニル共重合体組成物、ガラス接着性シートおよび太陽電池モジュールを発明した。
【０００６】
［１］エチレン−酢酸ビニル共重合体と、該エチレン−酢酸ビニル共重合体１００質量部に対して０．０５〜１０質量部のシランカップリング剤オリゴマーと、有機過酸化物からなる架橋剤とを含有し、前記シランカップリング剤オリゴマーは、３−メタクリロキシプロピルトリメトキシシランを、下記（ａ）（ｂ）を満たすように加水分解および縮合させて得たものであることを特徴とするエチレン−酢酸ビニル共重合体組成物。
（ａ）赤外線吸収スペクトルにおいて、ビニル基の吸収に対するメトキシ基の吸収の比率が０．０５以下である。
（ｂ）赤外線吸収スペクトルにおいて、ビニル基の吸収に対する該シランカップリング剤オリゴマーに起因するシラノール基の吸収の比率が０．４以上である。
［２］［１］に記載のエチレン−酢酸ビニル共重合体組成物からなることを特徴とするガラス接着性シート。
［３］太陽電池セルと、該太陽電池セルを挟持した一対の太陽電池用封止材とを備え、前記太陽電池用封止材は［２］に記載のガラス接着性シートであることを特徴とする太陽電池モジュール。
【発明の効果】
【０００７】
本発明のエチレン−酢酸ビニル共重合体組成物およびガラス接着性シートは、長期間保管しても架橋特性を当初設計通りにでき、ガラス板に対する接着性低下が防止されている。
本発明の太陽電池モジュールは、高い耐久性および発電性能を有する。
【図面の簡単な説明】
【０００８】
【図１】本発明の太陽電池モジュールの一実施形態例を示す断面図である。
【発明を実施するための形態】
【０００９】
＜エチレン−酢酸ビニル共重合体組成物＞
本発明のエチレン−酢酸ビニル共重合体組成物は、エチレン−酢酸ビニル共重合体（以下、「ＥＶＡ」という。）とシランカップリング剤オリゴマーと有機過酸化物とを含有する。
【００１０】
（ＥＶＡ）
ＥＶＡは、酢酸ビニル単位の割合が１０〜４０質量％であることが好ましく、１５〜３５質量％であることがより好ましい。ＥＶＡにおける酢酸ビニル単位の割合が前記下限値以上であれば、該組成物から得られるシートの透明性、接着性を高くでき、前記上限値以下であれば、耐久性をより高くできる。
ＥＶＡの質量平均分子量は１０，０００〜３００，０００であることが好ましく、３０，０００〜１００，０００であることがより好ましい。ＥＶＡの質量平均分子量が前記下限値以上であれば、該組成物から得られるシートの機械的物性を良好にでき、前記上限値以下であれば、加工性を良好にできる。
【００１１】
（シランカップリング剤オリゴマー）
シランカップリング剤オリゴマーは、３−メタクリロキシプロピルトリメトキシシランを、下記（ａ）（ｂ）を満たすように加水分解および縮合させて得たものである。
【００１２】
（ａ）赤外線吸収スペクトルにおいて、ビニル基の吸収（波数：１２６０ｃｍ−１）に対するメトキシ基の吸収（波数：２８４２ｃｍ−１）の比率が０．０５以下であり、好ましくは０．０３以下であり、より好ましくは０．０１以下であり、最も好ましくは０である。
３−メタクリロキシプロピルトリメトキシシランが加水分解すると、メトキシシラン基がシラノール基となる。したがって、ビニル基の吸収に対するメトキシ基の吸収の比率が小さくなる。ビニル基の吸収に対するメトキシ基の吸収の比率が前記上限値以下であることは、加水分解がほぼ完了した、すなわちメトキシシラン基がほぼシラノール基になったことを意味する。ビニル基の吸収に対するメトキシ基の吸収の比率が前記上限値を超えているものを使用した場合には、加水分解が完了していないから、長期間保管された際には架橋特性が当初設計通りにならず、ガラス板に対する接着性が低下することがある。
【００１３】
（ｂ）赤外線吸収スペクトルにおいて、ビニル基の吸収（波数：１２６０ｃｍ−１）に対する該シランカップリング剤オリゴマーに起因するシラノール基の吸収（波数：９８０ｃｍ−１）の比率が０．４以上であり、０．５以上であることがより好ましい。また、ビニル基の吸収に対する該シランカップリング剤オリゴマーに起因するシラノール基の吸収の比率は１．０以下であることが好ましく、０．８以下であることがより好ましい。
３−メタクリロキシプロピルトリメトキシシランが加水分解した後には、シラノール基同士が脱水縮合して重合する。したがって、ビニル基の吸収に対するシランカップリング剤オリゴマーに起因するシラノール基の吸収の比率が大きくなる。ビニル基の吸収に対するシランカップリング剤オリゴマーに起因するシラノール基の吸収の比率が前記下限値以上であることは、縮合がある程度進行したことを意味する。ビニル基の吸収に対するシランカップリング剤オリゴマーに起因するシラノール基の吸収の比率が前記下限値未満のものを使用した場合には、長期間保管された際には架橋特性が当初設計通りにならず、ガラス板に対する接着性が低下することがある。
なお、ビニル基の吸収、メトキシ基の吸収およびシラノール基の吸収は、オリゴマーをＫＢｒディスクに塗布した測定試料を用意し、ＦＴ−ＩＲ測定装置を用いて４００〜４０００ｃｍ−１の赤外線を透過法によって測定し、各吸収ピークにより同定・定量した。
【００１４】
加水分解および縮合の方法としては、３−メタクリロキシプロピルトリメトキシシランに水および有機溶媒を添加し、これらを攪拌する方法が挙げられる。その際、反応時間、ｐＨあるいは反応温度によって反応の進行度合いを調整することができる。特に、ｐＨは加水分解反応と縮合反応の反応速度を調整する重要な条件である。すなわち、ｐＨが弱酸性、好ましくは３．５〜４．０の範囲で縮合反応の反応速度の極小値が現れるため、まず、弱酸性の条件で、加水分解反応を充分に行い、又は加水分解反応を完結させた後、徐々に縮合反応を進行させることで、所望の反応物を得ることができる。ｐＨがアルカリ側（７以上）になると、加水分解反応の速度は低下する一方、縮合反応が速くなるため、所望の反応物は得られにくい。このようなことから、ｐＨは３．５〜４．０にすることが好ましい。
縮合反応および加水分解反応は、反応温度を高くする程、反応時間を長くする程、進行するが、加水分解が充分にあるいは完全に進行し、かつ、充分な縮合度にするためには、赤外線分光計等により進行度合いを確認しながら、条件（反応温度、反応時間等）を調整することが好ましい。
ｐＨは酸（例えば、酢酸等）またはアルカリの添加により調整すればよい。
【００１５】
シランカップリング剤オリゴマーの含有量は０．０５〜１０質量部であり、０．１〜５質量部であることが好ましく、０．１〜２．０質量部であることがより好ましい。シランカップリング剤オリゴマーの含有量が前記下限値以上であれば、ガラスに対する接着性をより高くでき、前記上限値以下であれば、ＥＶＡを架橋させる架橋剤を充分に確保できるため、ＥＶＡを充分に架橋させることができる。
【００１６】
（架橋剤）
架橋剤は、ＥＶＡを架橋させるための有機過酸化物である。有機過酸化物としては、パーオキシジカーボネート類、パーオキシケタール類、ジアルキルパーオキサイド類、パーオキシエステル類、ハイドロパーオキサイド類等が挙げられる。
架橋剤の配合量は、ＥＶＡの１００質量部に対して、０．０１〜５質量部が好ましく、０．０５〜２質量部がより好ましい。架橋剤の配合量が前記下限値以上であれば、ＥＶＡを充分に架橋させることができるが、５質量％を超えて配合しても架橋度の向上は頭打ちになり、未分解残渣量が増大し、耐久性（耐候性）の低下、変色等の原因になるため、不適切である。
【００１７】
（添加剤）
エチレン−酢酸ビニル共重合体組成物には、紫外線吸収剤、光安定剤、酸化防止剤、架橋助剤等の添加剤が含まれてもよい。
【００１８】
紫外線吸収剤としては、ベンゾフェノン系紫外線吸収剤、ベンゾトリアゾール系紫外線吸収剤、サリチル酸エステル系紫外線吸収剤等が挙げられる。
光安定剤としては、ヒンダードアミン系光安定剤等が挙げられる。
酸化防止剤としては、ヒンダードフェノール系酸化防止剤、ホスファイト系酸化防止剤等が挙げられる。
【００１９】
架橋助剤は、重合性不飽和基（ビニル基、アリル基、（メタ）アクリロキシ基等）を１つ以上（好ましくは２つ以上）有する化合物である。該化合物としては、トリアリルイソシアヌレート、トリアリルシアヌレート、トリメチロールプロパントリメタクリレート等が挙げられる。
架橋助剤の配合量は、ＥＶＡの１００質量部に対して、０〜５質量部が好ましく、０〜２質量部がより好ましい。
【００２０】
また、上記添加剤の他に、エチレン−酢酸ビニル共重合体組成物には、変色防止剤（脂肪酸金属塩等）、顔料、染料、充填材等が含まれてもよい。
【００２１】
（作用効果）
本発明のエチレン−酢酸ビニル共重合体に含まれる上記シランカップリング剤オリゴマーは、シランカップリング剤の加水分解が完了し、さらにある程度縮合しているため、分子サイズが大きくなっている。分子サイズが大きいオリゴマー同士では反応が起こりにくいため、長期間保管された際のシラノール基の減少を抑制することができる。
また、長期間保管された際にオリゴマー同士が反応しにくく、架橋剤との反応を阻害する構造になりにくいため、該オリゴマーのビニルと架橋剤との反応量は保管前後で殆ど変化しない。これにより、ＥＶＡの架橋に寄与する架橋剤量は保管前の状態とほぼ同じになるため、架橋特性を当初設計通りにできる。
【００２２】
＜ガラス接着性シート＞
本発明のガラス接着性シートは、上記エチレン−酢酸ビニル共重合体からなる。
ガラス接着性シートの製造方法としては、上記エチレン−酢酸ビニル共重合体を成形してシート化する方法が挙げられる。シート化方法としては、例えば、Ｔダイを用いた押出成形法、プレス成形法等が挙げられる。また、離型シートにエチレン−酢酸ビニル共重合体組成物の溶液を塗工し、乾燥することにより、シート化することもできる。
【００２３】
（厚み）
ガラス接着性シートの厚みは、作製する太陽電池モジュールや合わせガラスに応じて０．０５〜１ｍｍの範囲内で適宜選択される。ガラス接着性シートの厚みが０．０５ｍｍ以上であれば、封止材として用いた場合には太陽電池セルを充分に封止でき、合わせガラス用中間膜として用いた場合にはガラス同士を充分に接着できる。一方、厚みが１ｍｍ以下であれば、太陽電池セルや合わせガラスを薄型化できる。
【００２４】
（作用効果）
上記ガラス接着性シートは、ある程度縮合したシランカップリング剤オリゴマーを含有するため、長期間保管されても、ＥＶＡの架橋に寄与する架橋剤量は保管前の状態とほぼ同じであり、架橋特性を当初設計通りにできる。また、長期保管されても、接着性に寄与するシラノール基の量が殆ど変化しないため、ガラス板に対する接着性低下が防止されている。
このようなガラス接着性シートは、太陽電池用封止材や合わせガラス用中間膜として好適に使用される。
【００２５】
＜太陽電池モジュール＞
次に、上記ガラス接着性シートを用いた太陽電池モジュールの一実施形態例について説明する。
図１に、本実施形態例の太陽電池モジュールの断面図を示す。本実施形態の太陽電池モジュール１０は、複数の太陽電池セル１１，１１・・・と一対の太陽電池用封止材１２，１２とガラス板１３とバックシート１４とを備える。太陽電池セル１１は、一対の太陽電池用封止材１２，１２に挟持されて固定されている。また、封止材１２，１２は、ガラス板１３とバックシート１４との間に配置されており、上記ガラス接着性シートが使用されている。
【００２６】
（太陽電池セル）
太陽電池セル１１としては、ｐ型とｎ型の半導体を接合した構造を有するｐｎ接合型太陽電池素子が挙げられる。ｐｎ接合型太陽電池素子としては、シリコン系（単結晶シリコン系、多結晶シリコン系、アモルファスシリコン系等）、化合物系（ＧａＡｓ系、ＣＩＳ系、ＣｄＴｅ−ＣｄＳ系）等が挙げられる。
本実施形態例では、複数の太陽電池セル１１は、導線および半田接合部を備えたタブストリング１５を介して電気的に直列に接続されている。
【００２７】
（ガラス板）
ガラス板１３は、太陽電池セル１１等の保護材として機能する。ガラス板１３としては、光透過性の点から、表面に凹凸をつけた型板ガラスが好ましい。型板ガラスの材料としては、鉄分の少ない白板ガラス（高透過ガラス）が好ましい。
【００２８】
（バックシート）
バックシート１４の材料としては、ポリフッ化ビニル、ポリエステル（ポリエチレンテレフタレート等）、ポリオレフィン（ポリエチレン等）、ガラス、金属（アルミニウム等）等が挙げられる。バックシート２４は、単層であってもよく、複層であってもよい。
【００２９】
（太陽電池モジュールの製造方法）
太陽電池モジュールの製造方法としては、タブストリング１５を用いて電気的に接続した複数の太陽電池セル１１，１１・・・を一対の封止材１２，１２で挟み、さらに封止材１２，１２をガラス板１３とバックシート１４とで挟んだ後、加熱して、封止材１２，１２同士、封止材１２とガラス板１３、封止材１２とバックシート１４とを接着する方法が挙げられる。
上記製造方法における加熱は、生産性が高くなることから、架橋剤が充分に分解する条件（温度、時間）で行うことが好ましい。また、架橋剤が充分に分解する条件で加熱すれば、封止材１２に含まれるＥＶＡを充分に架橋でき、封止材１１の耐久性をより向上させることができる。
【００３０】
（作用効果）
上記のガラス接着性シートを封止材として用いている本発明の太陽電池モジュールは、ガラス接着性シートが充分に架橋されている上に、ガラス接着性シートとガラス板との接着性は充分に高い。そのため、太陽電池モジュールは、高い耐久性および発電性能を有している。
【実施例】
【００３１】
（製造例１）
３−メタクリロキシプロピルトリメトキシシラン（信越化学工業社製ＫＢＭ−５０３）５０ｇとイオン交換水２０ｇに酢酸を添加して得たｐＨ３．７の酢酸水溶液とエタノール５ｇとを混合し、２５℃にて２４時間攪拌して、３−メタクリロキシプロピルトリメトキシシランのオリゴマー（ＯＭＰＴＭＳ（１））を得た。
【００３２】
（製造例２）
３−メタクリロキシプロピルトリメトキシシラン５０ｇとイオン交換水２０ｇに酢酸を添加して得たｐＨ３．７の酢酸水溶液とエタノール５ｇとを混合し、４０℃にて２４時間攪拌して、３−メタクリロキシプロピルトリメトキシシランのオリゴマー（ＯＭＰＴＭＳ（２））を得た。
【００３３】
（製造例３）
３−メタクリロキシプロピルトリメトキシシラン１０ｇに、イオン交換水に酢酸を添加して得たｐＨ３．７の酢酸水溶液４ｇを混合し、２５℃にて１５分間攪拌して、３−メタクリロキシプロピルトリメトキシシランのオリゴマー（ＯＭＰＴＭＳ（３））を得た。
【００３４】
（製造例４）
３−メタクリロキシプロピルトリメトキシシラン４４ｇとイオン交換水７．８ｇとアセトン６５．７ｇとジ−ｎ−ブチルアミン１．４ｇとを混合し、２５℃にて４８時間攪拌して、３−メタクリロキシプロピルトリメトキシシランのオリゴマー（ＯＭＰＴＭＳ（４））を得た。
【００３５】
製造例１〜４で得たオリゴマーおよび３−メタクリロキシプロピルトリメトキシシラン（ＭＰＴＭＳ）について、赤外線吸収スペクトルを、赤外線吸収測定装置（サーモエレクトロン社製Ｎｉｃｏｌｅｔ３８０）を用いて測定した。得られたスペクトルから、ビニル基の吸収（波長：１２６０ｃｍ−１）に対するメトキシ基の吸収（波数：２８４２ｃｍ−１）の比率を求めた。また、ビニル基の吸収（波数：１２６０ｃｍ−１）に対する該オリゴマーに起因するシラノール基の吸収（波数：９８０ｃｍ−１）の比率を求めた。それらの結果を表１に示す。
これらの結果より、ＯＭＰＴＭＳ（１）およびＯＭＰＴＭＳ（２）は、加水分解が完了し、適度に縮合が進んだものである。
ＯＭＰＴＭＳ（３）は、加水分解が完了していないものである。
ＯＭＰＴＭＳ（４）は、加水分解が完了し且つ縮合が殆ど完了しているものである。
【００３６】
【表１】
2013075944.tif 000002
【００３７】
（実施例１）
エチレン−酢酸ビニル共重合体（ロッテ大山石油化学（Ｌｏｔｔｅ  Ｄａｅｓａｎ  Ｐｅｔｒｏｃｈｅｍｉｃａｌ））社製ＳＥＥＴＥＣ  ＥＶＡ  ＶＥ７００、酢酸ビニル単位：３０質量％、ＭＦＲ（１９０℃）：１５ｇ／分）１００質量部、架橋剤（化薬アクゾ社製カヤヘキサＡＤ、ジアルキルパーオキサイド）０．５質量部、架橋助剤（日本化成社製タイク）０．５質量部、紫外線吸収剤（ＢＡＳＦジャパン社製ＴＩＮＵＶＩＮ  Ｐ）０．５質量部と、光安定剤（ＢＡＳＦジャパン社製ＴＩＮＵＶＩＮ１１４）０．５質量部、製造例１で得たＯＭＰＴＭＳ（１）０．５質量部を混合して、エチレン−酢酸ビニル共重合体組成物を得た。次いで、得られた組成物をプレス成形して、太陽電池用封止材として用いられる厚さ５００μｍのガラス接着性シートを得た。
次いで、上記のようにして得た２枚のシートに、電気的に直列に接続した複数の多結晶シリコン系太陽電池セルを挟み、これらをガラス板と、ポリフッ化ビニルおよびポリエステルからなるバックシートとで挟んで積層体を得た。この積層体を樹脂製の袋に入れ、袋内部を真空にし、加熱炉内で１５０℃に３０分間加熱して、太陽電池モジュールを得た。
【００３８】
（実施例２）
ＯＭＰＴＭＳ（１）０．５質量部の代わりにＯＭＰＴＭＳ（２）０．１質量部を配合してエチレン−酢酸ビニル共重合体組成物を得たこと以外は実施例１と同様にして、ガラス接着性シートを得た。また、そのガラス接着性シートを用いて実施例１と同様にして太陽電池モジュールを得た。
【００３９】
（実施例３）
ＯＭＰＴＭＳ（１）０．５質量部の代わりにＯＭＰＴＭＳ（２）０．５質量部を配合してエチレン−酢酸ビニル共重合体組成物を得たこと以外は実施例１と同様にして、ガラス接着性シートを得た。また、そのガラス接着性シートを用いて実施例１と同様にして太陽電池モジュールを得た。
【００４０】
（実施例４）
ＯＭＰＴＭＳ（１）０．５質量部の代わりにＯＭＰＴＭＳ（２）２．０質量部を配合してエチレン−酢酸ビニル共重合体組成物を得たこと以外は実施例１と同様にして、ガラス接着性シートを得た。また、そのガラス接着性シートを用いて実施例１と同様にして太陽電池モジュールを得た。
【００４１】
（比較例１）
ＯＭＰＴＭＳ（１）０．５質量部の代わりに３−メタクリロキシプロピルトリメトキシシラン０．５質量部を配合してエチレン−酢酸ビニル共重合体組成物を得たこと以外は実施例１と同様にして、ガラス接着性シートを得た。また、そのガラス接着性シートを用いて実施例１と同様にして太陽電池モジュールを得た。
【００４２】
（比較例２）
ＯＭＰＴＭＳ（１）０．５質量部の代わりにＯＭＰＴＭＳ（３）０．５質量部を配合してエチレン−酢酸ビニル共重合体組成物を得たこと以外は実施例１と同様にして、ガラス接着性シートを得た。また、そのガラス接着性シートを用いて実施例１と同様にして太陽電池モジュールを得た。
【００４３】
（比較例３）
ＯＭＰＴＭＳ（１）０．５質量部の代わりにＯＭＰＴＭＳ（４）０．５質量部を配合してエチレン−酢酸ビニル共重合体組成物を得たこと以外は実施例１と同様にして、ガラス接着性シートを得た。また、そのガラス接着性シートを用いて実施例１と同様にして太陽電池モジュールを得た。
【００４４】
（比較例４）
ＯＭＰＴＭＳ（１）０．５質量部の代わりにＯＭＰＴＭＳ（４）１．０質量部を配合してエチレン−酢酸ビニル共重合体組成物を得たこと以外は実施例１と同様にして、ガラス接着性シートを得た。また、そのガラス接着性シートを用いて実施例１と同様にして太陽電池モジュールを得た。
【００４５】
［評価］
・架橋特性の変化
得られたガラス接着性シートを、温度３０℃、相対湿度８０％ＲＨの環境下に３ヶ月間放置し、１ヵ月毎の架橋特性の変化を調べた。評価結果を表２に示す。なお、架橋特性は、ＪＳＲトレーディング（株）、キュラストメータ  モデル７を用いて、１５０℃、３０分の測定条件で、時間−トルク曲線を得た。その曲線から、トルクが一定値（０．０５Ｎ・ｃｍ）に達するまでの時間を測定した。その時間の変化が小さい程、経時変化が少なく当初の設計どおりの架橋特性を示すため好ましい。
・ガラス板との接着性
得られた太陽電池モジュールにおけるガラス接着性シートとガラス板との接着強度を、引張試験機（島津製作所社製ＡＧ−５０００Ａ）を用い、２３℃の環境下、引張速度２００ｍｍ／分で１８０°剥離試験を行い、剥離強度を測定した。その剥離強度を接着強度とした。
また、温度３０℃の環境下に３ヶ月間放置したガラス接着性シート、温度８５℃、相対湿度８５％の環境下、１０００時間放置したガラス接着シートについても接着強度を測定した。
得られた接着強度の測定結果を表２に示す。
【００４６】
【表２】
2013075944.tif 000003
【００４７】
シランカップリング剤を適度に縮合させたオリゴマーを用いた実施例１〜４では、３ヶ月間放置しても、ガラス接着性シートの架橋特性は殆ど変化しなかった。また、ガラス板に対する接着性は充分なものであった。
シランカップリング剤をそのままを用いた比較例１では、３ヶ月間放置後にガラス接着性シートの架橋特性が大幅に変化し、接着性が低下した。
シランカップリング剤の加水分解が完了していないオリゴマーを用いた比較例２では、３ヶ月間放置後にガラス接着性シートの架橋特性が大幅に変化し、接着性が低下した。
シランカップリング剤の加水分解は完了したが縮合が殆ど進んでいないオリゴマーを用いた比較例３，４では、ガラス板に対する接着性が初期から低かった。また、比較例３，４との比較より、オリゴマー配合量を増やしても、接着性は改善されないことがわかった。
【符号の説明】
【００４８】
１０  太陽電池モジュール
１１  太陽電池セル
１２  封止材
１３  ガラス板
１４  バックシート
１５  タブストリング
【図１】
2013075944.tif 000004